(57)【特許請求の範囲】
【請求項１】
粗製銅フタロシアニン顔料１０〜５０重量％、炭素数１２〜２０のヒドロキシカルボン酸またはその縮合重合体に由来する基と芳香環とを有する下記の顔料分散用樹脂（Ａ）および（Ｂ）の少なくとも１種０．５〜３０重量％、溶剤５〜８９．５重量％、及び必要に応じて、バインダー樹脂０〜４０重量％を含む混合物を、直径が０．２〜３．０ｍｍのビーズを粉砕メディアとするビーズミルで２０〜１２０℃の範囲内の温度で粉砕、練肉して顔料分散物を得ることを特徴とするオフセット印刷インキ用顔料分散物の製造方法。
（Ａ）分子内に一般式（１）で表わされる基を少なくとも１つ有する変性ノボラック樹脂。
【化１】
0003933254.tif 000023
（式中、左端の酸素原子はノボラック樹脂の芳香族性水酸基に含まれる酸素原子に由来するものであり、Ｗ1とＸ1はそれぞれ独立に炭素数１１〜１９の２価の炭化水素基を、ｉとｊはそれぞれ独立にｉ＝１〜３０、ｊ＝０〜３０の整数を、Ｒ1は水素原子或いはメチル基を示す）。
（Ｂ）重量平均分子量３０００〜１０００００のグラフト共重合体であって、当該グラフト共重合体中、一般式（２）で表される構成単位を少なくとも１０モル％相当する量、及び一般式（３）及び一般式（４）で表される構成単位から選ばれる１種以上を少なくとも１０モル％相当する量含有するグラフト共重合体。
【化２】
0003933254.tif 000024
（式中、Ｗ2とＸ2はそれぞれ独立に炭素数１１〜１９の２価の炭化水素基を、ｐとｑはそれぞれ独立にｐ＝１〜３０、ｑ＝０〜３０の整数を、Ｒ2、Ｒ3およびＲ4はそれぞれ独立に水素原子或いはメチル基を、Ｒ5は水素原子或いはハロゲン原子を、Ｒ6とＲ7はそれぞれ独立に水素原子、炭素数１〜５の炭化水素基、炭素数１〜５のアルコキシ基、炭素数６〜１０のアリールオキシ基、或いはハロゲン原子を、Ｒ8は水素原子又はメチル基を、Ｒ9は直接結合又はメチレン基を示す）。
【請求項２】
粗製銅フタロシアニン顔料１０〜５０重量％、炭素数１２〜２０のヒドロキシカルボン酸またはその縮合重合体に由来する基と芳香環とを有する前記顔料分散用樹脂（Ａ）および（Ｂ）の少なくとも１種０．５〜３０重量％、溶剤５〜８９．５重量％、及び必要に応じて、バインダー樹脂０〜４０重量％からなる混合物を、直径が１．０ｍｍより大きく３．０ｍｍ以下のビーズを粉砕メディアとするビーズミルで２０〜１２０℃の範囲内の温度で粉砕、練肉し、次いで、直径が０．２〜１．０ｍｍのビーズを粉砕メディアとするビーズミルで２０〜１２０℃の範囲内の温度で粉砕、練肉して、練肉顔料分散物を得ることを特徴とする請求項１記載のオフセット印刷インキ用顔料分散物の製造方法。
【請求項３】
粉砕、練肉時の温度が、５０〜９０℃であることを特徴とする請求項１又は２記載のオフセット印刷インキ用顔料分散物の製造方法。
【請求項４】
請求項１〜３のいずれかに記載の製造方法で得られるオフセット印刷インキ用顔料分散物を含有することを特徴とするオフセット印刷インキ組成物。
【発明の詳細な説明】
【０００１】
【発明の属する技術分野】
本発明は、予め微細化された銅フタロシアニン顔料（平均粒子径０．５μｍ以下）を使用することなく、粗製銅フタロシアニン顔料を使用して、オフセット印刷インキ用顔料分散物を製造する方法及びその製造方法により得られるオフセット印刷インキ用顔料分散物を含有するオフセット印刷インキ組成物に関する。
【０００２】
【従来の技術】
銅フタロシアニン顔料は、ワイラー法（尿素法）やフタロニトリル法等の合成法で生産されるが、製造されたままの銅フタロシアニン顔料は粗製銅フタロシアニン顔料と呼ばれ、粒子径が大きく（平均粒子径が２０〜２００μｍ程度）、顔料として着色力や鮮明度がなく、オフセット印刷用インク組成物には向かないものであった。
【０００３】
そのため、粗製銅フタロシアニン顔料を平均粒子径が０．０１〜０．５μｍ程度まで微細化して、オフセット印刷用インク組成物の顔料として適した顔料形態に変える種々の方法が行われている。このような微細な銅フタロシアニン顔料を得る方法としては、大別してつぎの４種がある。
【０００４】
▲１▼粗製銅フタロシアニン顔料の粗大粒子を濃硫酸等に溶解或いは懸濁させた後、
これを多量の水中に注ぎ再結晶化により微粒子化する方法。
【０００５】
▲２▼粗製銅フタロシアニン顔料の粗大粒子を摩砕助剤と共に長時間ボールミル等により機械的に摩砕し微粒子化する方法。
【０００６】
▲３▼摩砕助剤及び有機液体の共存下、粗製銅フタロシアニン顔料の粗大粒子をボールミル等により機械的に粉砕し微粒子化した後、有機溶剤等で処理する方法。
【０００７】
▲４▼顔料誘導体（スルホン酸基を持つ銅フタロシアニンの脂肪酸アミン塩）、バインダー樹脂を含む有機溶媒、粗製銅フタロシアニン顔料からなる混合物をショットミルで粉砕、練肉して顔料分散物を得る方法（特開昭６１−１６３９７８号公報）。
【０００８】
しかし、▲１▼の方法では、多量の硫酸と水とを使用せねばならず、排水処理の観点から工業的に好ましくない問題を有する。
【０００９】
また、▲２▼〜▲３▼の方法では、微粒子化するために長時間と多大なエネルギーを消費し、効率が悪い問題を有する。さらに、▲２▼〜▲３▼の方法で得られた銅フタロシアニン顔料は、インキに使用する際、凝集した粒子をビヒクルに分散するために再度多大なエネルギーを要するという問題を有する。
【００１０】
▲４▼の顔料誘導体は極性基を持つため、湿し水を使用するオフセット印刷インキに用いた場合はインキの乳化を必要以上に促進する性質を有し、インキの乳化特性に少なからず悪影響をもたらし満足しうる品質の印刷物が得られないという問題を有するものであった。即ち、湿し水と呼ばれる水成分を用い界面活性的な反発を利用して画像を形成するオフセット印刷方式においては、湿し水に対するインキの乳化特性に悪影響をもたらすような表面活性剤の使用は非画像部にインキが転移する「地汚れ」現象が発生する等、印刷適性に関わる種々の問題を起こす。
【００１１】
【発明が解決しようとする課題】
本発明の目的は、このような従来技術の問題を解決するためになされた、顔料誘導体を使用しない新規なものであり、粗製銅フタロシアニン顔料を微細化して分散安定化したオフセット印刷インキ用顔料分散物を製造でき、且つ、この製造方法により得られたオフセット印刷インキ用顔料分散物を湿し水を使用するオフセット印刷インキ組成物に用いた場合に良好な印刷適性を与えるオフセット印刷インキ用顔料分散物の製造方法、及びその製造方法により得られたオフセット印刷インキ用顔料分散物を含有するオフセット印刷インキ組成物に関する。
【００１２】
【課題を解決するための手段】
本発明者等は、前記課題を解決すべく研究を重ねた結果、顔料誘導体を使用しないで、以下に示す炭素数１２〜２０のヒドロキシカルボン酸またはその縮合重合体に由来する基と芳香環とを有する顔料分散用樹脂を使用することにより、粗製銅フタロシアニン顔料を微細化して分散安定化したオフセット印刷インキ用顔料分散物を製造でき、しかも、この製造方法により得られたオフセット印刷インキ用顔料分散物を湿し水を使用するオフセット印刷インキ組成物に用いた場合、印刷適性も良好であることを見出し、本発明を完成するに至ったものである。
【００１３】
即ち、本発明は、（１）粗製銅フタロシアニン顔料１０〜５０重量％、炭素数１２〜２０のヒドロキシカルボン酸またはその縮合重合体に由来する基と芳香環とを有する顔料分散用樹脂０．５〜３０重量％、溶剤５〜８９．５重量％、及び必要に応じて、バインダー樹脂０〜４０重量％からなる混合物を、直径が０．２〜３．０ｍｍのビーズを粉砕メディアとするビーズミルで２０〜１２０℃の範囲内の温度で粉砕、練肉して顔料分散物を得ることを特徴とするオフセット印刷インキ用顔料分散物の製造方法に関する。
【００１４】
また、本発明は、（２）粗製銅フタロシアニン顔料１０〜５０重量％、炭素数１２〜２０のヒドロキシカルボン酸またはその縮合重合体に由来する基と芳香環とを有する顔料分散用樹脂０．５〜３０重量％、溶剤５〜８９．５重量％、及び必要に応じて、バインダー樹脂０〜４０重量％からなる混合物を、直径が１．０ｍｍより大きく３．０ｍｍ以下のビーズを粉砕メディアとするビーズミルで２０〜１２０℃の範囲内の温度で粉砕、練肉し、次いで、直径が０．２〜１．０ｍｍのビーズを粉砕メディアとするビーズミルで２０〜１２０℃の範囲内の温度で粉砕、練肉して顔料分散物を得ることを特徴とする前記（１）項記載のオフセット印刷インキ用顔料分散物の製造方法に関する。
【００１５】
また、本発明は、（３）粉砕、練肉時の温度が、５０〜９０℃であることを特徴とする前記（１）項または（２）項記載のオフセット印刷インキ用顔料分散物の製造方法に関する。
【００１６】
また、本発明は、（４）前記（１）項〜（３）項のいずれかに記載の製造方法で得られるオフセット印刷インキ用顔料分散物を含有することを特徴とするオフセット印刷インキ組成物に関する。
【００１７】
【発明の実施の形態】
本発明においては、顔料分散用樹脂として、炭素数１２〜２０のヒドロキシカルボン酸またはその縮合重合体に由来する基と芳香環とを有する顔料分散用樹脂を使用することにより、粗製銅フタロシアニン顔料を微細化して分散安定化したオフセット印刷インキ用顔料分散物を製造でき、しかも、この製造方法により得られたオフセット印刷インキ用顔料分散物は、高濃度顔料の微分散体に特有の構造粘性が抑えられている。また、前記製造方法で得られたオフセット印刷インキ用顔料分散物をオフセット印刷インキ組成物に適用した場合、インキの取扱い時や印刷及び製造時に必要な高い流動性と、長期間に渡り顔料が再凝集を起こすことのない高い安定性が得られ、且つ、該オフセット印刷インキ組成物を、湿し水を使用するオフセットに使用した場合、前記顔料分散用樹脂が乳化を促進しない特性を有するため、印刷適性に優れる効果を発揮する。
【００１８】
以下、本発明のオフセット印刷インキ用顔料分散物の製造方法及びその製造方法により得られるオフセット印刷インキ用顔料分散物を含有するオフセット印刷インキ組成物について詳しく説明する。
【００１９】
まず、本発明のオフセット印刷インキ用顔料分散物の製造に使用する材料について記載する。
【００２０】
本発明のオフセット印刷インキ用顔料分散物の製造に使用する粗製銅フタロシアニン顔料としては、従来より使用されている平均粒子径が２０〜２００μｍの範囲のものが使用できる。
【００２１】
また、本発明のオフセット印刷インキ用顔料分散物の製造に使用する顔料分散用樹脂としては、炭素数１２〜２０のヒドロキシカルボン酸またはその縮合重合体に由来する基と芳香環とを有する顔料分散用樹脂が使用できる。
【００２２】
なお、顔料分散性の点からは、炭素数１２〜２０のヒドロキシカルボン酸の縮合重合体に由来する基と芳香環とを有する顔料分散用樹脂が好ましい。また、顔料分散用樹脂は、湿し水を使用するオフセットに使用する場合は、乳化の点より、スルホン酸基、カルボキシル基等の酸基、またはそのアミン塩を有していない方が好ましい。
【００２３】
本発明の顔料分散用樹脂としては、例えば、本出願人がすでに特願平８−２４３８４３号で開示している下記（Ａ）、（Ｂ）の高分子顔料分散剤等が例示できる。
【００２４】
（Ａ）分子内に一般式（１）で表わされる基を少なくとも１つ有する変性ノボラック樹脂。
【００２５】
【化１】
0003933254.tif 000002
【００２６】
（式中、左端の酸素原子はノボラック樹脂の芳香族性水酸基に含まれる酸素原子に由来するものであり、Ｗ1とＸ1はそれぞれ独立に炭素数１１〜１９の２価の炭化水素基を、ｉとｊはそれぞれ独立にｉ＝１〜３０、ｊ＝０〜３０の整数を、Ｒ1は水素原子或いはメチル基を示す）。
【００２７】
（Ｂ）重量平均分子量３０００〜１０００００のグラフト共重合体であって、
当該グラフト共重合体中、一般式（２）で表される構成単位を少なくとも１０モル％相当する量、及び一般式（３）及び一般式（４）で表される構成単位から選ばれる１種以上を少なくとも１０モル％相当する量含有するグラフト共重合体。
【００２８】
【化２】
0003933254.tif 000003
【００２９】
（式中、Ｗ2とＸ2はそれぞれ独立に炭素数１１〜１９の２価の炭化水素基を、ｐとｑはそれぞれ独立にｐ＝１〜３０、ｑ＝０〜３０の整数を、Ｒ2、Ｒ3およびＲ4はそれぞれ独立に水素原子或いはメチル基を、Ｒ5は水素原子或いはハロゲン原子を、Ｒ6とＲ7はそれぞれ独立に水素原子、炭素数１〜５の炭化水素基、炭素数１〜５のアルコキシ基、炭素数６〜１０のアリールオキシ基、或いはハロゲン原子を、Ｒ8は水素原子又はメチル基を、Ｒ9は直接結合又はメチレン基を示す）。
【００３０】
まず、変性ノボラック樹脂（Ａ）について説明する。
【００３１】
ノボラック樹脂（Ａ）は、分子内に更に一般式（５）で表わされる基を少なくとも１つ有していてもよい。
【００３２】
【化３】
0003933254.tif 000004
【００３３】
（式中、左端の酸素原子はノボラック樹脂の芳香族性水酸基に含まれる酸素原子に由来するものであり、Ｙは接続端に酸素原子或いは窒素原子を有し炭素数が１〜２０の範囲にある１価の有機基〔ただし、一般式（６）：
【００３４】
【化４】
0003933254.tif 000005
【００３５】
（式中、Ｗ1およびｉは前記と同じ）で表される基を除く〕を、Ｒ10は水素原子或いはメチル基を示す）。
【００３６】
また変性ノボラック樹脂（Ａ）は、更に、同一分子内又は異なる分子間で一般式（７）で表わされる架橋基で架橋されている変性ノボラック樹脂であってもよい。
【００３７】
【化５】
0003933254.tif 000006
【００３８】
（式中、右端の酸素原子はノボラック樹脂の同一分子内又は異なる分子の芳香族性水酸基に含まれる酸素原子に由来するものであり、Ｚは接続端に酸素原子或いは窒素原子を有し炭素数が１〜４０の範囲にある２〜６価の有機基を、ｋは２〜６の範囲にある整数を、Ｒ11は水素原子或いはメチル基を示す）。
【００３９】
また変性ノボラック樹脂（Ａ）は、その芳香族性水酸基の残存率が５．０％以下であるのが好ましい。
【００４０】
また変性ノボラック樹脂（Ａ）は、分子内に更に一般式（８）で表される基を少なくとも１つ有し、芳香族性水酸基を保有しない変性ノボラック樹脂であってもよい。
【００４１】
【化６】
0003933254.tif 000007
【００４２】
（式中、左端の酸素原子はノボラック樹脂の芳香族性水酸基に含まれる酸素原子に由来するものであり、Ｒ12は水素原子或いはメチル基を示す）。
【００４３】
変性ノボラック樹脂（Ａ）を得るために用いるノボラック樹脂としては、一価フェノール類やジ或いはトリヒドロキシベンゼン等の多価フェノール類とアルデヒド類とから誘導されるノボラック樹脂を使用することができる。このうち一価フェノールとしては、フェノール、クレゾール、キシレノール、トリメチルフェノール、プロピルフェノール、ブチルフェノール、アミルフェノール、ヘキシルフェノール、オクチルフェノール、ノニルフェノール、ドデシルフェノール等の無置換フェノール類もしくはアルキル置換フェノール類、モノヒドロキシジフェニルメタン類、或いはフェニルフェノール等の芳香族置換基を有するフェノール類が使用できる。多価フェノール類としては、カテコール、レゾルシノール、ハイドロキノンもしくはトリヒドロキシベンゼン等のジ或いはトリヒドロキシベンゼン類、もしくはこれらのアルキル置換体或いは芳香族置換体が使用できる。また、ビスフェノールＡ、ビスフェノールＦ等のジヒドロキシジフェニルメタン類、ジヒドロキシビフェニル類等も使用することができる。また、前記フェノール類のハロゲン置換体も使用でき、例えば塩素化或いは臭素化フェノール類等を挙げることができる。これらフェノール類は単独で、又は２種類以上を混合して使用することができる。
【００４４】
フェノール類としては、反応性の点から、一価フェノール類ではフェノール、メタ位がアルキル基１個で置換されたフェノール類等が好ましく、多価フェノール類ではレゾシノール等が好ましい。
【００４５】
アルデヒド類としてはノボラック樹脂の製造に一般に使用されているものがとくに制限なく使用することができる。具体的にはホルムアルデヒド、パラホルムアルデヒド、トリオキサンや環状ホルマール類、アセトアルデヒド、プロピオンアルデヒド、ｎ−ブチルアルデヒド、イソブチルアルデヒド、グリオキサール等の低級脂肪族アルデヒド類、フルフラール、フェニルアルデヒド等の芳香族アルデヒド類等が挙げられる。これらアルデヒド類は単独で、又は２種類以上を混合して使用できる。
【００４６】
ノボラック樹脂を合成するには、常法によりパラトルエンスルホン酸、過塩素酸、塩酸、硝酸、硫酸、クロロ酢酸、シュウ酸、リン酸等の酸触媒の存在下に、これらフェノール類とアルデヒド類とを８０〜１３０℃で反応させればよい。反応はゲル浸透クロマトグラフィー（ＧＰＣ）で分子量を測定するなどして追跡することができる。
【００４７】
この他、サリゲニンのようにヒドロキシメチル基を持つフェノール誘導体や、ｏ−クロロメチルフェノールのようにハロゲン化メチル基を持つフェノール誘導体を用いる方法でノボラック樹脂を合成しても良い。
【００４８】
次に、ノボラック樹脂を、常法によりエピクロルヒドリン或いはβ−メチルエピクロルヒドリンと反応させ、エポキシ基を有するノボラック樹脂を得る。勿論、市販のエポキシ基を有するノボラック樹脂も使用できる。
【００４９】
最後に、エポキシ基を有するノボラック樹脂を後述するカルボン酸類やアミン類と反応させて目的とする変性ノボラック樹脂を得る。この反応には必要に応じて溶媒を用い、また必要に応じて脂肪族アミン、芳香族アミン、アンモニウム塩等の触媒を用い、６０〜１６０℃に加熱して行うことができる。反応の進行はＧＰＣによる分子量測定、エポキシ当量の測定等で追跡することができる。
【００５０】
このようにノボラック樹脂を合成してから変性を行う他に、先ず上述した一価フェノール類や多価フェノール類の芳香族性水酸基をエピクロルヒドリン或いはβ−メチルエピクロルヒドリンと反応させ、グリシジルオキシ基或いは２，３−エポキシ−２−メチルプロピルオキシ基を形成し、これを後述するカルボン酸類やアミン類と反応させた後、必要に応じて新たなフェノール類を加え、アルデヒド類を用いてノボラック樹脂化の反応を行うことによっても変性ノボラック樹脂（Ａ）を得ることができる。
【００５１】
変性ノボラック樹脂（Ａ）における一般式（１）で表わされる基は、芳香族性水酸基に、エピクロルヒドリン或いはβ−メチルエピクロルヒドリンを反応させ、その後、不飽和結合及び／又は分岐構造を有してもよい炭素数１２〜２０のヒドロキシカルボン酸、これらの混合物、或いはその重縮合物を反応させて得ることができる。
【００５２】
一般式（１）において、左端の酸素原子はノボラック樹脂の芳香族性水酸基に含まれる酸素原子に由来するものであり、Ｗ1とＸ1は不飽和結合及び／又は分岐構造を有してもよい炭素数が１１〜１９の範囲にある２価の炭化水素基を、Ｒ1は水素原子或いはメチル基を示す。
【００５３】
一般式（１）において、一般式（６）：
【００５４】
【化７】
0003933254.tif 000008
【００５５】
（式中、Ｗ1およびｉは前記と同じ）で表わされる基および一般式（９）：
【００５６】
【化８】
0003933254.tif 000009
【００５７】
（式中、Ｘ1およびｊは前記と同じ）で表わされる基は、不飽和結合及び／又は分岐構造を有してもよい炭素数が１２〜２０の範囲にあるヒドロキシカルボン酸、これらの混合物、或いはこれらの重縮合物から誘導することができる。
【００５８】
該ヒドロキシカルボン酸としては、ヒドロキシラウリン酸、ヒドロキシミリスチン酸、ヒドロキシパルミチン酸、リシノール酸やひまし油脂肪酸、及びそれらの水添物、１２−ヒドロキシステアリン酸等が挙げられる。低極性のオフセット印刷用インキ組成物には、炭素数が１２〜２０の範囲にあるヒドロキシカルボン酸が好ましく、とくに炭素数が１６〜２０の範囲にあるリシノール酸やひまし油脂肪酸、及びそれらの水添物、１２−ヒドロキシステアリン酸等のヒドロキシカルボン酸が好適に使用できる。
【００５９】
繰り返し数ｉは１〜３０の範囲にある整数、ｊは０〜３０の範囲にある整数を示す。ただし、適切な値は使用する顔料の種類、顔料粒子の比表面積や粒子径、顔料表面処理剤の性質、分散媒の極性等に応じて変化するものであり、用途に応じて最適値を選ぶ必要がある。ｉまたはｊの値が前記範囲を超えても顔料分散性をそれ以上改善することはできない。
【００６０】
一般式（１）における一般式（６）又は一般式（９）で表わされる基は、たとえば、予めヒドロキシカルボン酸の重縮合によりポリエステルを合成しておき、その末端カルボキシル基を上述のエポキシ基と反応させる方法、もしくはヒドロキシカルボン酸のカルボキシル基を上述のエポキシ基と反応させた後、更にヒドロキシカルボン酸を重縮合する方法などによって形成できる。
【００６１】
該ヒドロキシカルボン酸の重縮合反応は、パラトルエンスルホン酸、オクチル酸第一錫、ジブチル錫ジアセテート、テトラ−ｎ−ブチルチタネート等の触媒の存在下または非存在下に反応系を１８０〜２２０℃に加熱撹拌し、生成する水をトルエンやキシレン等の共沸溶媒により除去しつつ行うことができる。反応はＧＰＣによる分子量測定や酸価の測定等で追跡することができる。
【００６２】
変性ノボラック樹脂（Ａ）は、分子中に一般式（１）で表わされる基を必ず持っていなければならない。一般式（１）で表わされる基の数は１〜２０の範囲にあるのが好ましい。この基がない場合は十分な顔料分散性が得られない。該基の数が前記範囲を超えても効果はあるものの、そのために必要な核体数の多いノボラック樹脂の分子量制御が非常に難しくなるため、現実的には２０が上限となる。ただし、適切な値は顔料の種類、顔料粒子の比表面積や粒子径、顔料表面処理剤の有無或いはその性質、分散媒の極性等に応じて変化するものであり、用途に応じて最適値を選択する必要がある。
【００６３】
また、変性ノボラック樹脂（Ａ）は、分子内に更に一般式（５）で表わされる基を持っていてもよい。一般式（５）において、左端の酸素原子はノボラック樹脂の芳香族性水酸基に含まれる酸素原子に由来するものであり、Ｙは接続端に酸素原子或いは窒素原子を持ち炭素数が１〜２０の範囲にある１価の有機基（ただし、一般式（６）で表わされる基を除く）を、Ｒ10は水素原子或いはメチル基を示す。
【００６４】
一般式（５）で表わされる基は、芳香族性水酸基に、エピクロルヒドリン或いはβ−メチルエピクロルヒドリンを反応させ、その後、１価のカルボン酸類又は１価のアミン類とを反応させることにより得られる。
【００６５】
１価のカルボン酸類の具体例としては、酢酸、プロピオン酸、酪酸、カプロン酸、カプリル酸、カプリン酸、ラウリン酸、ミリスチン酸、パルミチン酸、ステアリン酸等の飽和脂肪酸類、オレイン酸、エライジン酸、リノール酸、リノレン酸、アラキドン酸、エレオステアリン酸、オレイン酸等の不飽和脂肪酸類やそれらの水添物等が使用できる。
【００６６】
１価のアミン類としては、メチルアミン、エチルアミン、プロピルアミン、ブチルアミン、アミルアミン、オクチルアミン、ドデシルアミン、ステアリルアミン、ベンジルアミン等の脂肪族１級モノアミン類、アニリン、ナフチルアミン等の芳香族１級モノアミン類、及びこれらのＮ−モノアルキル置換による２級モノアミン類、エタノールアミン、Ｎ−モノアルキルエタノールアミン、ジエタノールアミン等の１級或いは２級アミノ基を持つアルカノールモノアミン類が使用できる。
【００６７】
また、変性ノボラック樹脂（Ａ）は、分子中に更に一般式（８）で表わされる基や芳香族性水酸基を有してもよい。このことは、グリシジルオキシ基又は２，３−エポキシ−２−メチルプロピルオキシ基や芳香族性水酸基が残存してもよいことを示す。ただし、変性ノボラック樹脂（Ａ）が、一般式（８）で表わされる基と芳香族性水酸基とを両方有することは好ましくない。これらの基を両方有する場合はゲル化を生じる傾向がある。
【００６８】
一般式（５）で表わされる基、一般式（８）で表わされる基、及び芳香族性水酸基の基数はそれぞれ０〜１９の範囲にあればよい。この範囲を超えても効果はあるものの、核体数の多いノボラック樹脂の分子量制御が非常に難しくなる点、また、一般式（１）で表わされる基が必ず１つは存在しなければならない点から、現実的には１９がそれぞれの上限となる。ただし、適切な値は顔料の種類、顔料粒子の比表面積や粒子径、顔料表面処理剤の有無或いはその性質、分散媒の極性等に応じて変化するものであり、用途に応じて最適値を選択する必要がある。
【００６９】
さらに、変性ノボラック樹脂（Ａ）は、更に、一般式（７）で表される、分子間或いは分子内の架橋基で置換されていてもよい。一般式（７）において、右端の酸素原子はノボラック樹脂の同一分子内または異なる分子の芳香族性水酸基に含まれる酸素原子に由来するものであり、Ｚは接続端に酸素原子或いは窒素原子を持ち炭素数が１〜４０の範囲にある２〜６官能の有機基を、ｋは２〜６の範囲にある整数を、Ｒ11は水素原子又はメチル基を示す。
【００７０】
芳香族性水酸基の活性水素を、一般式（７）で表される、分子間或いは分子内の架橋基で置換するには、芳香族性水酸基に、エピクロルヒドリン或いはβ−メチルエピクロルヒドリンを反応させ、その後、２〜６官能のカルボン酸類、アミン類（１級のモノアミン類を含む）、又はアミノ酸類を反応させればよい。
【００７１】
多官能のカルボン酸の具体例としては、コハク酸、マレイン酸、イタコン酸、シクロヘキサンジカルボン酸、アジピン酸、アゼライン酸、セバシン酸、１，１０−デカンジカルボン酸、ドデセニルコハク酸、ダイマー酸、３，６−エンドメチレンテトラヒドロフタル酸、３，６−メチルエンドメチレンテトラヒドロフタル酸等の脂肪族ポリカルボン酸類、フタル酸、イソフタル酸、テレフタル酸、トリメリット酸、ピロメリット酸、ベンゾフェノンテトラカルボン酸、エチレングチコールビストリメリテート、グリセロールトリストリメリテート等の芳香族ポリカルボン酸類が使用できる。
【００７２】
多官能のアミンの具体例としては、エチレンジアミン、ジエチレントリアミン、トリエチレンテトラミン、テトラエチレンペンタミン、ペンタエチレンヘキサミン、プロピレンジアミン、（ジメチルアミノ）プロピルアミン、（ジエチルアミノ）プロピルアミン、ヘキサメチレンジアミン、ヘキサメチレントリアミン、Ｎ，Ｎ−ビス（アミノプロピル）メチルアミン、イソホロンジアミン、ノルボルナンジアミン、ジアミノジシクロヘキシルメタン、Ｎ−（アミノエチル）ピペラジン、Ｎ，Ｎ′−ビス（アミノエチル）ピペラジン、キシリレンジアミン、ダイマージアミン等の脂肪族ポリアミン類や、メラミン、ベンゾグアナミン、メタフェニレンジアミン、ジアミノジフェニルメタン等の芳香族ポリアミン類が挙げられる。
【００７３】
また、ポリエーテルジアミン、Ｎ−アミノエチルエタノールアミン、また、いわゆるポリアミノアミド等も使用できる。
【００７４】
また、エポキシ基に対して二官能性である１級のアミノ基を反応させることによっても架橋構造を形成することができる。この場合は上述した１級のモノアミンを使用することもできる。
【００７５】
また、ロイシン、トレオニン等のアミノ酸も使用できる。
【００７６】
前記反応は必要に応じて適宜有機溶媒を用い、必要に応じて脂肪族３級アミン、芳香族３級アミン、或いは３級アミンのアンモニウム塩等の触媒を用い、６０〜１６０℃に加熱して行うことができる。反応の進行はＧＰＣによる分子量測定、エポキシ当量の測定等で追跡することができる。
【００７７】
核体数の多いノボラック樹脂の分子量制御が非常に難しいことから、変性ノボラック樹脂の持つ芳香族性水酸基の合計（無置換および置換された芳香族性水酸基の合計、以下同様）は２０以下であるのが好ましい。
【００７８】
これらの変性ノボラック樹脂は顔料分散に効果を発揮するが、中でも芳香族性水酸基の残存率（未置換および置換された芳香族性水酸基の合計に対する残存する未置換の芳香族性水酸基の数の割合をいう、以下同様）が５．０％以下の場合はオフセット印刷用インキ組成物の乳化適性、印刷適性の改善に関して優れた効果を持つ。従来の顔料分散剤がインキの乳化を促進し過ぎ、往々にして印刷適性の悪化を招いたのに対して、この変性ノボラック樹脂を用いれば良好な顔料分散と適性乳化の双方を達成することができる。
【００７９】
次に、本発明のグラフト共重合体（Ｂ）について説明する。
【００８０】
グラフト共重合体（Ｂ）は、分子内に更に一般式（１０）で表される構成単位を少なくとも１つ有していてもよい。
【００８１】
【化９】
0003933254.tif 000010
【００８２】
（式中、Ｖは接続端に酸素原子或いは窒素原子を有し炭素数が１〜２０の範囲にある１価の有機基〔ただし、一般式（１１）：
【００８３】
【化１０】
0003933254.tif 000011
【００８４】
（式中、Ｗ2およびｐは前記と同じ）で表される基を除く〕を、Ｒ13とＲ14はそれぞれ独立に水素原子或いはメチル基を示す）。
【００８５】
またグラフト共重合体（Ｂ）は、分子内に更に一般式（１２）で表される構成単位を少なくとも１つ有していてもよい。
【００８６】
【化１１】
0003933254.tif 000012
【００８７】
（式中、Ｒ15とＲ16はそれぞれ独立に水素原子又はメチル基を示す）。
【００８８】
前記グラフト共重合体（Ｂ）は、
（１）一般式（１３）：
【００８９】
【化１２】
0003933254.tif 000013
【００９０】
（式中、Ｒ2およびＲ3は前記と同じ）で表わされるエポキシ基含有エチレン性不飽和単量体１０〜９０モル％、及び一般式（１４）：
【００９１】
【化１３】
0003933254.tif 000014
【００９２】
（式中、Ｒ4、Ｒ5、Ｒ6およびＲ7は前記と同じ）で表わされる単量体及び／又は一般式（１５）：
【００９３】
【化１４】
0003933254.tif 000015
【００９４】
（式中、Ｒ8およびＲ9は前記と同じ）で表わされる単量体の１０〜９０モル％、必要に応じてエポキシ基に対して反応性の高い官能基を有していないその他のエチレン性不飽和単量体０〜８０モル％とを、過酸化物やアゾ化合物等のラジカル重合開始剤を用い、常法によりエポキシ基を含有する共重合体を得た後、該共重合体のエポキシ基に、後述するカルボン酸類やアミン類を反応させることにより、又は（２）一般式（１６）：
【００９５】
【化１５】
0003933254.tif 000016
【００９６】
（式中、Ｒ2、Ｒ3、Ｗ2、Ｘ2は前記と同じ。ｍおよびｎはそれぞれ独立にｍ＝１〜３０、ｎ＝０〜３０の整数を示す。）で表わされる単量体および要すれば一般式（１７）：
【００９７】
【化１６】
0003933254.tif 000017
【００９８】
（式中、Ｒ13、Ｒ14及びＶは前記と同じ）で表わされる単量体の１０〜９０モル％、及び一般式（１４）で表わされる単量体及び／又は一般式（１５）で表わされる単量体の１０〜９０モル％、必要に応じてエポキシ基に対して反応性の高い官能基を有していないその他のエチレン性不飽和単量体０〜８０モル％とを、過酸化物やアゾ化合物等のラジカル重合開始剤を用い、常法により反応させることにより、又は前記反応物に、さらに不飽和結合及び／又は分枝構造を有していてもよい炭素数が１２〜２０の範囲にあるヒドロキシカルボン酸、これらの混合物、或いはこれらの重縮合物を反応させることにより得ることができる。
【００９９】
なお、前記方法（１）において得られる共重合体のエポキシ基に後述するカルボン酸類やアミン類を反応させて一般式（２）や一般式（９）で示される構造単位をうる反応、又は前記方法（２）において一般式（１３）で表わされるエポキシ基含有エチレン性不飽和単量体のエポキシ基に後述するカルボン酸類やアミン類を反応させて一般式（１６）や一般式（１７）で表わされる単量体をうる反応は、必要に応じて溶媒を用い、また、必要に応じて脂肪族アミン、芳香族アミン、或いはアンモニウム塩等の触媒を用い、６０〜１６０℃に加熱して行うことができる。
【０１００】
前記一般式（３）で表される構成単位において、Ｒ5で表されるハロゲン原子としては塩素原子等が挙げられる。Ｒ6又はＲ7で表される炭素数１〜５の炭化水素基としては、例えばメチル、エチル、ｎ―プロピル、イソプロピル、ｎ―ブチル、ｓｅｃ―ブチル、ｔ―ブチル、ペンチル等のアルキル基が、炭素数１〜５のアルコキシ基としては、例えばメトキシ、ブトキシ等が、炭素数６〜１０のアリールオキシ基としては、例えばフェノキシ等が、ハロゲン原子としては、例えばフッ素原子、塩素原子、臭素原子等が挙げられる。
【０１０１】
グラフト共重合体（Ｂ）の製造に用いる単量体のうち、一般式（１４）で表わされる単量体のうちスチレン誘導体としては、ビニルトルエン、α―メチルスチレン、ジメチルスチレン、エチルスチレン、イソプロピルスチレン、ｔ−ブチルスチレン等のアルキル置換スチレン、クロロスチレン、ジクロロスチレン、ブロモスチレン、フルオロスチレン等のハロゲン置換スチレン、メトキシスチレン、ブトキシスチレン等のアルコキシ置換スチレン、フェノキシスチレン等のアリールオキシ置換スチレン、β−クロロスチレン等が使用できる。
【０１０２】
一般式（１５）で表わされる単量体としては、ベンジル（メタ）アクリレート、（メタ）アクリル酸フェニルがあげられる。
【０１０３】
一般式（１３）で表わされるエポキシ基含有エチレン性不飽和単量体としては、グリシジル（メタ）アクリレート、２，３−エポキシ−２−メチルプロピル（メタ）アクリレート等が使用できる。
【０１０４】
必要に応じて用いるエポキシ基に対して反応性の高い官能基を有していないその他のエチレン性不飽和単量体としては、カルボキシル基、フェノール性水酸基、１級アミノ基、２級アミノ基等のエポキシ基に対して反応性の高い官能基を有していないエチレン性不飽和単量体が使用できる。例えば、メチル（メタ）アクリレート、エチル（メタ）アクリレート、プロピル（メタ）アクリレート、ブチル（メタ）アクリレート、シクロヘキシル（メタ）アクリレート、２−エチルヘキシル（メタ）アクリレート、オクチル（メタ）アクリレート、ラウリル（メタ）アクリレート、ドデシル（メタ）アクリレート、セチル（メタ）アクリレート、ステアリル（メタ）アクリレート、ベヘニル（メタ）アクリレート、ノルボニル（メタ）アクリレート等の（メタ）アクリル酸のアルキルエステル類、テトラヒドロフルフリル（メタ）アクリレート等の環状エーテル基を有する（メタ）アクリレート、２−ヒドロキシエチル（メタ）アクリレート等の脂肪族性水酸基を有する（メタ）アクリレート類、ジメチルアミノエチル（メタ）アクリレート、ジエチルアミノエチル（メタ）アクリレート等の３級アミノ基を有する（メタ）アクリレート類、メチルビニルエーテル、ドデシルビニルエーテル、プロペニルエーテルプロピレンカーボエート等のビニエーテル類、ヒドロキシブチルビニルエーテル等の脂肪族性水酸基を有するビニエーテル類、アリルアセテート等の各種酸のアリルエステル等を挙げることができる。
【０１０５】
なお、エポキシ基含有エチレン性不飽和単量体のエポキシ基に後述するカルボン酸類やアミン類を反応させてえられる一般式（１６）や一般式（１７）で表わされる単量体を用いてグラフト共重合体を得る場合は、カルボキシル基、フェノール性水酸基、１級アミノ基、２級アミノ基等のエポキシ基に対して反応性の高い官能基を有するエチレン性不飽和単量体も使用できる。
【０１０６】
グラフト共重合体（Ｂ）における一般式（２）で表される構成単位は、前記一般式（１３）で表わされるエポキシ基含有エチレン性不飽和単量体から誘導される構成単位と不飽和結合及び／又は分岐構造を有してもよい炭素数１２〜２０のヒドロキシカルボン酸、これらの混合物、或いはその重縮合物より得ることができる。或いは、前記一般式（１３）で表わされるエポキシ基含有エチレン性不飽和単量体と不飽和結合及び／又は分岐構造を有してもよい炭素数１２〜２０のヒドロキシカルボン酸、これらの混合物、或いはその重縮合物より得られる一般式（１６）で表わされる単量体より誘導される。
【０１０７】
一般式（２）において、Ｗ2とＸ2は不飽和結合および／または分岐構造を有してもよい炭素数１１〜１９の範囲にある２価の炭化水素基を、Ｒ2とＲ3はそれぞれ独立に水素原子或いはメチル基を示す。
【０１０８】
一般式（２）において、一般式（１１）：
【０１０９】
【化１７】
0003933254.tif 000018
【０１１０】
（式中、Ｗ2およびｐは前記と同じ）で表わされる基および一般式（１８）：
【０１１１】
【化１８】
0003933254.tif 000019
【０１１２】
（式中、Ｘ2およびｑは前記と同じ）で表わされる基は、不飽和結合及び／又は分岐構造を有してもよい炭素数が１２〜２０の範囲にあるヒドロキシカルボン酸、これらの混合物、或いはこれらの重縮合物から誘導することができる。
【０１１３】
該ヒドロキシカルボン酸としては、ヒドロキシラウリン酸、ヒドロキシミリスチン酸、ヒドロキシパルミチン酸、リシノール酸やひまし油脂肪酸、及びそれらの水添物、１２−ヒドロキシステアリン酸等が挙げられる。低極性のオフセット印刷用インキ組成物には、炭素数が１２〜２０の範囲にあるヒドロキシカルボン酸が好ましく、とくに炭素数が１６〜２０の範囲にあるリシノール酸やひまし油脂肪酸、及びそれらの水添物、１２−ヒドロキシステアリン酸等のヒドロキシカルボン酸が好適に使用できる。
【０１１４】
繰り返し数ｐは１〜３０の範囲にある整数、ｑは０〜３０の範囲にある整数を示す。ただし、適切な値は使用する顔料の種類、顔料粒子の比表面積や粒子径、顔料表面処理剤の性質、分散媒の極性等に応じて変化するものであり、用途に応じて最適値を選ぶ必要がある。ｐまたはｑの値が前記範囲を超えても顔料分散性をそれ以上改善することはできない。
【０１１５】
一般式（２）における一般式（１１）又は一般式（１８）で表わされる基の形成は、たとえば、予めヒドロキシカルボン酸の重縮合によりポリエステルを合成しておき、その末端カルボキシル基を上述のエポキシ基と反応させる方法、もしくはヒドロキシカルボン酸単量体のカルボキシル基を上述のエポキシ基と反応させた後、更にヒドロキシカルボン酸を重縮合する方法などによってできる。
【０１１６】
該ヒドロキシカルボン酸の重縮合反応は、パラトルエンスルホン酸、オクチル酸第一錫、ジブチル錫ジアセテート、テトラ−ｎ−ブチルチタネート等の触媒の存在下または非存在下に反応系を１８０〜２２０℃に加熱撹拌し、生成する水をトルエンやキシレン等の共沸溶媒により除去しつつ行うことができる。反応はＧＰＣによる分子量測定や酸価の測定等で追跡することができる。
【０１１７】
グラフト共重合体（Ｂ）は、一般式（２）で表わされる構造単位及び一般式（３）及び／又は一般式（４）で表わされる構造単位を必ず持っていなければならない。グラフト共重合体に対するこれらの含有量は、グラフト共重合体中、一般式（２）で表される構成単位を少なくとも１０モル％相当する量、なかんづく１０〜９０モル％相当する量、及び一般式（３）及び一般式（４）で表される構成単位から選ばれる１種以上を少なくとも１０モル％相当する量、なかんづく１０〜９０モル％相当する量であることが好ましい。
【０１１８】
尚、一般式（２）で表される構成単位を少なくとも１０モル％相当する量含有するとは、グラフト重合体をエチレン性不飽和単量体に由来する構成単位に分割し、全構成単位中、一般式（２）で表される構成単位が少なくとも１０モル％含有することである。また、一般式（３）及び一般式（４）表される構成単位から選ばれる１種以上を少なくとも１０モル％相当する量含有するとは、グラフト重合体をエチレン性不飽和単量体に由来する構成単位に分割し、全構成単位中、一般式（３）及び一般式（４）で表される構成単位から選ばれる１種以上を少なくとも１０モル％含有することである。これらのいずれか、或いは双方が、所定モル相当する量％含まれていない場合には、十分な顔料分散性が得られない。ただし、適切な値は顔料の種類、顔料粒子の比表面積や粒子径、顔料表面処理剤の有無或いはその性質、分散媒の極性等に応じて変化するものであり、用途に応じて最適値を選択する必要がある。
【０１１９】
また、グラフト共重合体（Ｂ）は、更に、一般式（１０）で表わされる構成単位を持っていてもよい。この中でＶは接続端に酸素原子又は窒素原子を持ち炭素数が１〜２０の範囲にある１価の有機基（ただし、一般式（１１）で表わされる基を除く）を、Ｒ13、Ｒ14はそれぞれ独立に水素原子又はメチル基を示す。
【０１２０】
一般式（１０）で表わされる構成単位は、エポキシ基含有エチレン性不飽和単量体又は共重合体のエポキシ基と１価のカルボン酸類又は１価のアミン類より得ることができる。
【０１２１】
１価のカルボン酸類の具体例としては、酢酸、プロピオン酸、酪酸、カプロン酸、カプリル酸、カプリン酸、ラウリン酸、ミリスチン酸、パルミチン酸、ステアリン酸等の飽和脂肪酸類、オレイン酸、エライジン酸、リノール酸、リノレン酸、アラキドン酸、エレオステアリン酸等の不飽和脂肪酸類やそれらの水添物等が使用できる。
【０１２２】
１価のアミン類としては、メチルアミン、エチルアミン、プロピルアミン、ブチルアミン、アミルアミン、オクチルアミン、ドデシルアミン、ステアリルアミン、ベンジルアミン等の脂肪族１級モノアミン類、アニリン、ナフチルアミン等の芳香族１級モノアミン類、及びこれらのＮ−モノアルキル置換による２級モノアミン類、エタノールアミン、Ｎ−モノアルキルエタノールアミン、ジエタノールアミン等の１級又は２級アミノ基を持つアルカノールモノアミン類が使用できる。
【０１２３】
また、グラフト共重合体（Ｂ）は、一般式（１２）で表わされる構成単位を持っていてもよい。このことは、エポキシ基含有エチレン性不飽和単量体によるグリシジルオキシ基又は２，３−エポキシ−２−メチルプロピルオキシ基が残存してもよいことを示す。
【０１２４】
グラフト共重合体（Ｂ）は、顔料分散に効果を発揮するが、中でもオフセット印刷用インキ組成物中に用いた場合、インキの乳化適性に起因する印刷適性の改善に関して優れた効果を持つ。従来の顔料分散剤がインキの乳化を促進し過ぎ、往々にして印刷適性の悪化を招いたのに対して、このグラフト共重合体を用いれば良好な顔料分散と乳化適性の双方を同時に達成することができる。
【０１２５】
グラフト共重合体（Ｂ）の分子量は、重量平均で３０００〜１０００００の範囲にあることが好ましい。重量平均分子量が３０００未満でも顔料分散効果はあるが、重合反応が難しくなり、それとともに多用される重合開始剤や連鎖移動剤による末端基の影響等で乳化適性の改善効果が低下する。一方、重量平均分子量が１０００００を超えると十分な顔料分散効果が得られなくなる。
【０１２６】
本発明においては、顔料分散用樹脂として、前記変性ノボラック樹脂（Ａ）の１種または２種以上、および／または、前記グラフト共重合体の１種または２種以上を用いる。
【０１２７】
本発明においては、粗製銅フタロシアニン顔料１０〜５０重量％、前記特定の顔料分散用樹脂０．５〜３０重量％、溶剤５〜８９．５重量％、及び必要に応じて、バインダー樹脂０〜４０重量％からなる混合物を、直径０．２〜３．０ｍｍのビーズを粉砕メディアとするビーズミルで２０〜１２０℃の範囲内の温度で粉砕、練肉して顔料分散物を得る。各成分の配合割合は、最終的に必要とされるインキへの要求性能に応じて適宜きまるので、前記組成は一応の目安である。なお、粗製銅フタロシアニン顔料の使用量が前記範囲より多いと粉砕が困難になる傾向がある。また顔料分散用樹脂の使用量が前記範囲より少ないと顔料の分数が困難になる傾向がある。
【０１２８】
前記溶剤としては、アマニ油、桐油、大豆油等の植物油、ｎ−パラフィン、イソパラフィン、ナフテン系溶剤、芳香族系溶剤等の鉱物油が使用できる。
【０１２９】
また、必要に応じて使用することが出来るバインダー樹脂としては、オフセット印刷インキ組成物の製造に際して使用されている公知のバインダー樹脂、具体的には、各種アルキッド樹脂、フェノール樹脂、石油樹脂、ロジンエステル樹脂、ポリエステル樹脂等、或いはそれらの変性物が使用できる。
【０１３０】
オフセット印刷インキ用顔料分散物は、粗製銅フタロシアニン顔料、前記特定の顔料分散用樹脂、溶剤、必要に応じてバインダー樹脂ワニスを充分に混合攪拌した後、ビーズミルにて粉砕、練肉することにより調製する。前記特定の顔料分散用樹脂の添加量は粗製銅フタロシアニン顔料１００重量部に対して５〜６０重量部が好ましく、さらに好ましくは５〜３０重量部である。顔料分散用樹脂の使用量が前記範囲より少ないと顔料の分散効果が劣る。一方前記範囲より多くしても顕著な効果の向上は認められない。
【０１３１】
本発明において粗製銅フタロシアニン顔料を粉砕、練肉する装置としては、振動ミル、アトライター、横型ビーズミル又は縦型ビーズミル等のビーズミルがあげられる。粉砕メディアとしては、金属ビーズ、ガラスビーズ、セラミックビーズ等が挙げられ、好ましくはスチールビーズ又はジルコニアビーズである。
【０１３２】
粉砕メディアの直径は小さければ小さい程、破砕力及び粉砕力は増すが、一方小さすぎると粉砕、練肉後のスラリーから粉砕メディアを分離するのに不利になる。この点から、直径が０．２〜１mm、なかんづく０．２〜０．６mmの粉砕メディアを使用するのが好ましい。さらに粉砕、練肉の際、初めから直径が０．２〜１mm、とくに０．２〜０．６mmの微細な粉砕メディアを用いて粉砕、練肉を行うと、一部粗大な粗製銅フタロシアニン顔料が残ることがあるため、初めは直径が１mmより大きい、好ましくは１mmより大きく３mm以下の粉砕メディアにより、あらかじめ粗大な粗製銅フタロシアニン顔料を粗粉砕してから、次いで直径が０．２〜１mm、好ましくは０．２〜０．６mmの微細な粉砕メディアで粉砕、練肉した方が好ましい。
【０１３３】
本発明において粉砕、練肉時の温度は重要で、高すぎるとフタロシアニン顔料粒子が結晶成長を起こして粒子径が大きくなり、逆に低すぎると好ましくない結晶転移を起こしやすいため、２０〜１２０℃の範囲が好ましく、より好ましくは５０〜９０℃である。
【０１３４】
このようにして、平均粒子径が０．０５〜０．５μｍの範囲にある銅フタロシアニン顔料を含有する顔料分散物が得られる。
【０１３５】
最後に、前記オフセット印刷インキ用顔料分散物を用いたオフセット印刷インキ組成物の製造方法について説明する。
【０１３６】
オフセット印刷インキ組成物は前記顔料分散物に、さらにバインダー樹脂ワニス、添加剤及び溶剤を加えて、３本ロールミルなどの通常の練肉機にて混合、調製する。
【０１３７】
オフセット印刷インキ組成物の製造に際して使用するバインダー樹脂としては、オフセット印刷インキに使用されている公知の各種アルキッド樹脂、フェノール樹脂、石油樹脂、ロジンエステル樹脂、ポリエステル樹脂等、或いはそれらの変性物が使用でき、溶剤としては、アマニ油、桐油、大豆油等の植物油、ｎ−パラフィン、イソパラフィン、ナフテン系溶剤、芳香族系溶剤等の鉱物油が使用でき、添加剤しては、ドライヤー、ゲル化剤、乾燥遅延剤、酸化防止剤等を適宜用いることができる。また通常オフセット印刷インキに使用されている顔料を併用することができる。
【０１３８】
本発明のオフセット印刷インキ組成物における各成分の好ましい範囲を示す。
【０１３９】
0003933254.tif 000020
前記組成においては、植物油と鉱物油を合計したものの割合が２０〜６０重量％であるものが好ましい。
【０１４０】
【実施例】
以下、実施例により本発明を説明する。本発明は、その主旨と適用範囲を逸脱しない限り、これら実施例に限定されるものではない。なお以下の記述中において、「部」は重量部を示す。樹脂等の重量平均分子量はゲル透過クロマトグラフィー（ＧＰＣ）で測定した。顔料の平均粒子径は光子相関粒度分布計（大塚電子（株）製）で測定した。
【０１４１】
［顔料分散用樹脂］
顔料分散用樹脂１
冷却管、水分分離管、温度計、窒素導入管を備えたセパラブルフラスコに１２−ヒドロキシステアリン酸１００部、キシレン１０部、テトラ−ｎ−ブチルチタネート０．１部の混合物を入れ、窒素気流下に生成する水を水分分離管に分離しながら１８０〜２００℃で７時間加熱撹拌した。次いでキシレンを減圧留去して酸価３０、重量平均分子量４，０００の淡褐色重合物であるポリエステルＡを得た。このポリエステルＡ７５部、エポキシ変性ノボラック樹脂（油化シェルエポキシ（株）製、エピコート１５４）３０部、ステアリン酸２０部、コハク酸３部を反応させることのより、重量平均分子量が１６，０００で、カルボキシル基とエポキシ基の残存量が測定限界以下の変性ノボラック樹脂（顔料分散用樹脂１）を得た。芳香族性水酸基の残存率は０％である。
【０１４２】
顔料分散用樹脂２
エポキシ基を有する共重合体としてスチレンとグリシジルメタクリレートの共重合体（含有率はそれぞれ８０モル％、２０モル％）２５．７部と、ポリエステルＡ７５部を、ジメチルホルムアミド４０部を溶媒として１３０〜１５０℃で反応した。酸価及びエポキシ当量の測定から、カルボキシル基とエポキシ基の残存量が測定限界以下となったところで溶媒を減圧留去して、重量平均分子量が２１，０００のグラフト共重合体（顔料分散用樹脂２）を得た。
【０１４３】
［オフセット印刷インキ用顔料分散物］
実施例１
顔料分散用樹脂１を２８０部、樹脂ワニスＡ［樹脂濃度５５重量％、日立化成ポリマー（株）製ロジン変性フェノール樹脂（テスポール１３５５）を日本石油（株）製５号ソルベントとアマニ油の混合溶剤中で加熱溶解したもの］１０００部、溶剤（日本石油（株）製５号ソルベント）１３２０部を８０℃で混合攪拌し、引き続き、市販の粗製銅フタロシアニン顔料（平均粒子径約３０μｍ、純度９７％）１４００部を加えて８０℃で充分混合攪拌することにより、粗製銅フタロシアニン顔料スラリー４０００部を調製した。
【０１４４】
次に得られたスラリー４０００部をそのまま直径０．３mmのスチールビーズ７５００部が充填されている２Ｌの横型ビーズミル（目開き０．１mmの濾過用スクリーンを備えたもの）に仕込み、８０℃で２．５時間粉砕、練肉することにより、オフセット印刷インキ用顔料分散物１を得た。顔料分散物１中の顔料の平均粒子径は０．１３μｍであった。
【０１４５】
実施例２
実施例１における粗製銅フタロシアニン顔料スラリー４０００部を、最初直径１．２mmのスチールビーズを使用し８０℃で３０分粗粉砕、練肉した後、次に直径０．３mmのスチールビーズを使用し８０℃で２時間粉砕、練肉した以外は実施例１と同様にして、オフセット印刷インキ用顔料分散物２を得た。顔料分散物２中の顔料の平均粒子径は０．１２μｍであった。
【０１４６】
実施例３
実施例１における顔料分散用樹脂１の２８０部及び溶剤の１３２０部を、顔料分散用樹脂１を１４０部、溶剤を１４６０部として、あとは実施例１と同様に行い、オフセット印刷インキ用顔料分散物３を得た。顔料分散物３中の顔料の平均粒子径は０．１６μｍであった。
【０１４７】
実施例４
実施例１における顔料分散用樹脂１の２８０部を顔料分散用樹脂２の２８０部と置き換え、あとは実施例１と同様に行い、オフセット印刷インキ用顔料分散物４を得た。顔料分散物４中の顔料の平均粒子径は０．１３μｍであった。
【０１４８】
比較例１
市販の顔料誘導体１００部、ソルスパース１７０００（アミノ基を有する顔料分散剤、ＩＣＩ社）２００部、樹脂ワニスＡ［樹脂濃度５５重量％、日立化成ポリマー（株）製ロジン変性フェノール樹脂（テスポール１３５５）を日本石油（株）製５号ソルベントとアマニ油の混合溶剤中で加熱溶解したもの］１０００部、溶剤（日本石油（株）製５号ソルベント）１３００部を８０℃で混合攪拌し、引き続き、市販の粗製銅フタロシアニン顔料（平均粒子径約３０μｍ、純度９７％）１４００部を加えて８０℃で十分混合攪拌することにより、粗製銅フタロシアニン顔料スラリー４０００部を調製した。
【０１４９】
次に得られたスラリー４０００部をそのまま０．３mmの直径のスチールビーズ７５００部が充填されている２Ｌの横型ビーズミルに仕込み、８０℃で２．５時間粉砕、練肉することにより、オフセット印刷インキ用顔料分散物５を得た。顔料分散物５中の顔料の平均粒子径は０．２３μｍであった。
【０１５０】
比較例２
実施例１における顔料分散用樹脂１の２８０部全てを樹脂ワニスＡで置き換えて、あとは実施例１と同様に行い、オフセット印刷インキ用顔料分散物６を得た。顔料分散物６中の顔料の平均粒子径は１．０４μｍであった。
【０１５１】
比較例３
実施例１における粗製銅フタロシアニン顔料スラリー４０００部をそのままオフセット印刷インキ用顔料分散物７とした。
【０１５２】
参照例
顔料分散用樹脂１を２８０部、樹脂ワニスＡ［樹脂濃度５５重量％、日立化成ポリマー（株）製ロジン変性フェノール樹脂（テスポール１３５５）を日本石油（株）製５号ソルベントとアマニ油の混合溶剤中で加熱溶解したもの］１０００部、溶剤（日本石油（株）製５号ソルベント）１３２０部を８０℃で混合攪拌し、引き続き、市販の微細化した銅フタロシアニン顔料（平均粒子径約０．１５μｍ）１４００部を加えて８０℃で十分混合攪拌した後、３本ロールミルにて練肉を行ってオフセット印刷インキ用顔料分散物８を得た。
【０１５３】
［オフセット印刷インキ組成物］
上記オフセット印刷インキ用顔料分散物１〜８を使用し以下に示した配合により、オフセット印刷インキ組成物を調製した。ここでワックスとしては、シャムロック社製のポリエチレンワックスコンパウンドを、溶剤としては日本石油（株）製の５号ソルベントを用いた。また、樹脂ワニスＢとしては、ロジン変性フェノール樹脂（日立化成ポリマー（株）製、テスポール１３０４）をアマニ油と５号ソルベントの混合溶剤中に加熱溶解したもの（樹脂濃度５５重量％）を用いた。
【０１５４】
0003933254.tif 000021
【０１５５】
［評価試験］
得られたオフセット印刷インキ用顔料分散物およびオフセット印刷インキ組成物の性能の評価結果を表１に示した。
【０１５６】
（１）着色力
各オフセット印刷インキ用顔料分散物に白インキ用顔料分散物を加え、銅フタロシアニン顔料を用いて調製したオフセット印刷インキ用顔料分散物８（参照例）の着色力を１００％として、同等の着色が得られる白インキ用顔料分散物の相対量から求めた。値が高いほど優れている。
【０１５７】
（２）色相
各オフセット印刷インキ用顔料分散物およびそれから調製したオフセット印刷用インキ組成物の展色物と銅フタロシアニン顔料を用いて調製したオフセット印刷インキ用顔料組成物８（参照例）およびそれからえられたオフセット印刷インキ組成物の展色物を目視により比較して評価した。
【０１５８】
（３）貯蔵安定性
オフセット印刷インキ用顔料分散物及びオフセット印刷インキ組成物を２５℃の恒温槽に１カ月間保存し、調製直後の着色力、粘度に対する変化から判定した。変化のほとんどないものを３、変化が比較的少ないものを２、著しく変化するものを１として評価した。
【０１５９】
（４）印刷適性
三菱重工業（株）製のオフセット印刷機により実際の印刷を行い、水幅適性、乳化インキの流動性、インキの転移性、紙面の汚れ等を調べて総合的に判断した。水幅適性が広く良好な印刷物が得られるものを３、水幅適性が狭くて印刷面に汚れが多かったものを２、印刷適性が全くなかったものを１として評価した。
【０１６０】
【表１】
0003933254.tif 000022
【０１６１】
【発明の効果】
顔料分散剤として、顔料誘導体を使用せずに、粗製銅フタロシアニン顔料を微細化して分散安定化したオフセット印刷インキ用顔料分散物を製造でき、しかも、この製造方法により得られたオフセット印刷用顔料分散物を湿し水を使用するオフセット印刷インキ組成物に用いた場合、印刷適性も良好になる。